INPI-France/Brevets-Francais-2024-Chunked huggingface dataset:
S'agissant de la couche de TPU, ces TPU sont constitués de blocs polyethers souples qui sont des restes de polyetherdiols et de blocs rigides (polyuréthanes) qui résultent de la réaction d'au moins un diisocyanate avec au moins un diol court. Le diol court allongeur de chaîne peut être choisi dans le groupe constitué du neopentylglycol, du cyclohexanediméthanol et des glycols aliphatiques de formule HO(CH2)nOH dans laquelle n est un entier valant de 2 à 10. Les blocs polyuréthanes et les blocs polyéthers sont reliés par des liaisons résultant de la réaction des fonctions isocyanates avec les fonctions OH du polyétherdiol.
On peut encore citer les polyesteruréthannes par exemple ceux comprenant des motifs diisocyanates, des motifs dérivés de polyesters diols amorphes et des motifs dérivés d'un diol court allongeur de chaîne. Ils peuvent contenir des plastifiants.
Le TPU peut être en mélange avec des copolymères à blocs polyamides et blocs polyéthers et/ou des résines vinyle aromatique.
S'agissant de la résine vinyle aromatique, par monomère vinylaromatique au sens de la présente invention, on entend un monomère aromatique à insaturation éthylénique tel que le styrène, le vinyltoluène, l'alphaméthylstyrène, le méthyl-4-styrène, le méthyl-3-styrène, le méthoxy-4-
styrène, l'hydroxyméthyl-2-styrène, l'éthyl-4-styrène, l'éthoxy-4-styrène, le diméthyl-3,4-styrène, le chloro-2-styrène, le chloro-3-styrène, le chloro-4méthyl-3-styrène, le tert.-butyl-3-styrène, le dichloro-2,4-styrène, le dichloro-2,6styrène et le vinyl-1-naphtalène. La résine vinyle aromatique est avantageusement un polymère styrènique.
A titre d'exemple de polymère styrènique on peut citer le polystyrène, le polystyrène modifié par des élastomères, les copolymères du styrène et de l'acrylonitrile (SAN), le SAN modifié par des élastomères, l'ABS qu'on obtient par exemple par greffage (graft-polymérisation) de styrène et d'acrylonitrile sur un tronc de polybutadiène ou de copolymère butadiène-acrylonitrile, les mélanges de SAN et d'ABS, l'ABS modifié par des élastomères, le SAN modifié par des élastomères et les mélanges de SAN et d'ABS modifiés par des élastomères. Les élastomères mentionnés ci dessus peuvent être par exemple l'EPR (abréviation d'éthylène-propylène-rubber ou élastomère éthylènepropylene), l'EPDM (abréviation d'éthylène-propylene-diène rubber ou élastomère éthylène-propylene-diène), le polybutadiène, le copolymère acrylonitrile-butadiène, le polyisoprène, le copolymère isoprène-acrylonitrile.
ESI-MS m/z 363 [M+H]+ Exemple 395 : Préparé à partir de cyclopropanemethylamine selon la méthode P.
1H-NMR (DMSO-d,) 8 0. 11 (d, 2H) ; 0.36 (d, 2H) ; 0.82 (m, 1H) ; 1. 62 (s, 4H) ; (m, 2H) ; 2. 73-3.06 (m, 2H) ; 4. 69 (d, 2H) ; 5. 01 (t, 1H) ; (t, 1H) ; (m, 1H) ESI-MS m/z 337 [M+H]+ Exemple 396 : Préparé à partir de 3,5-dichloroaniline selon la méthode P.
1H-NMR (DMSO-d6) 8 1. 63 (s, 4H) ; (m, lHa) ; 3. 11 (s, 2H) ; (m, lHa') ; 4. 70 (d, 2H) ; 5. 04-5.09 (m, 1H) ; 7,27 (s, 2H) ; 7.61 (s, 2H) ; 10.41 (s, 1H) ; 13. 21 (m, 1H) ESI-MS m/z 427 [M+H]' Exemple 397 : Préparé à partir d'ethyl 4-aminophenylacetate selon la méthode P.
1H-NMR (DMSO-d6) 8 1. 15 (t, 3H) ; 1. 63 (s, 4H) ; 3. 10 (s, 2H) ; 3. 58 (s, 2H) ; (q, 2H) ; 4. 71 (d, 2H) ; (t, 1H) ; 7. 17 (d, 2H) ; 7. 49 (d, 2H) , 10.05 (s, 1H) ; (m, 1H) ESI-MS m/z 445 [M+H]+ Exemple 398 : Préparé à partir de 2-chloroaniline selon la méthode P.
1H-NMR (DMSO-d,) 8 1. 64 (s, 4H) ; 3. 10 (s, 2H) ; 4. 72 (d, 2H) ; 5. 08 (t, 1H) ; (m, 4H) ; (s, 1H) ; 13. 13 (m, 1H) ESI-MS m/z 393 [M+H]+ Exemple 399 : Préparé à partir de 4-nitro-3-(trifluoromethyl)aniline selon la méthode P.
1H-NMR (DMSO-d6) 8 1.63 (s, 4H) ; 2. 67-2.74 (m, lHa) ; 3. 11 (s, 2H) ; (m, lHa') ; 4. 70 (d, 2H) ; (m, 1H) ; 7. 99 (d, 1H) ; (m, 2H) ; (s, 1H) ; (m, 1H) ESI-MS m/z 472 [M+H]+ Exemple 400 : Préparé à partir de 4-chloro-3-(trifluoromethyl)aniline selon la méthode P.
1H-NMR (DMSO-d6) 8 1.63 (s, 4H) ; 2. 60-2.67 (m, lHa) ; 3. 22-3.30 (m, lHa') ; 4. 70 (d, 2H) ; 5. 06-5.10 (m, 1H) ; (m, 1H) ; (m, 1H) ; (s, 1H) ; (s, 1H) ; 13. 20 (m, 1H) ESI-MS m/z 461 [M+H]' Exemple 401 : Préparé à partir de N-(4-fluorophenyl)piperazine selon la méthode P.
1H-NMR (DMSO-d,) 8 1.63 (s, 4H) ; (m, lHa) ; 3. 02 (m, 4H) ; (s, 2H) ; 3.18-3.26 (m, lHa') ; 3. 55 (m, 4H) ; 4. 70 (d, 2H) ; 5. 12 (t, 1H) ; 6.94-7.04(m, 4H) ESI-MS m/z 446 [M+H]+ Exemple 402 : Préparé à partir de tryptamine selon la méthode P.
ESI-MS m/z 426 [M+H]+ Exemple 403 : Préparé à partir de 5-aminoindazole selon la méthode P.
ESI-MS m/z 399 [M+H]' Exemple 404 : Préparé à partir de 4-(trifluoromethyl)aniline selon la méthode P.
1H-NMR (DMSO-d,) 8 1. 63 (s, 4H) ; (m, 2H) ; (s, 2H) ; (d, 2H) ; (t, 1H) ; (m, 4H) ; 10.42 (s, 1H) ESI-MS m/z 427 [M+H]+
Exemple 405 : Préparé à partir de 4'-piperazinoacetophenone selon la méthode P.
1H-NMR (DMSO-d6) 8 (s, 4H) ; (m, lHa) ; 3. 05 (s, 2H) ; 3. 18-3.25 (m, lHa') ; 3. 46-3.64 (m, 8H) ; (d, 2H) ; 5. 05 (t, 1H) ; 6. 64-8.13 (m, 4H) ESI-MS m/z 470 [M+H]' Exemple 406 : Préparé à partir de 1-(2-pyridyl)piperazine selon la méthode P.
1H-NMR (DMSO-d6) 8 1. 63 (s, 4H) ; (m, lHa) ; 3. 02 (m, 4H) ; (s, 2H) ; (m, lHa') ; 3. 55 (m, 4H) ; 4. 70 (d, 2H) ; (t, 1H) ; (m, 4H) ESI-MS m/z 429 [M+H]+ 4.70) Composés préparés par la méthode 0.
Exemple 407 : Préparé à partir de 4-(trifluoromethoxy)benzoic acid selon la méthode Q.
ESI-MS m/z 445 [M+H]+ Exemple 408 : Préparé à partir de 3,4-dichlorobenzoic acid selon la méthode Q.
Les séquences complètes de pathogènes tels que Escherichia coli, Haemophilus influenzae, Staphylococcus aureus et Enteroccus faecalis sont maintenant connues.
L'alignement des séquences de a et de l'ARN polymérase indique que l'interface entre les facteurs # de la famille de #70 et entre l'ARN polymérase est fortement conservée parmi les bactéries. Ainsi, cette particularité montre l'intérêt d'identifier les inhibiteurs spécifiques de l'interaction entre l'ARN polymérase et #70.
La rifampicine est une des rares molécules antibiotiques bactéricides sur des bactéries à Gram positive en croissance, sur des bactéries ne se multipliant pas ainsi que sur des biofilms. Cependant, la rifampicine provoque l'apparition de nombreux résistants ce qui limite son utilisation.
L'invention a pour objet de fournir de nouveaux composés antibiotiques permettant d'inhiber la transcription par inhibition de la liaison entre l'ARN polymérase et sigma 70.
La présente invention a pour but de fournir des molécules agissant sur l'ARN polymérase et empêchant la liaison des facteurs #, ce qui constitue un nouveau mécanisme d'inhibition de la transcription.
La présente invention a pour objet de fournir de nouveaux composés visant un autre site sur l'ARN polymérase que la rifampicine, présentant les mêmes propriétés bactéricides que la rifampicine et permettent de vaincre la résistance des mutants développés vis-à-vis notamment de la rifampicine.
La présente invention concerne une composition pharmaceutique contenant, à titre de substance active, l'un au moins des composés répondant à la,formule (I) suivante : dans laquelle : - X représente un atome d'oxygène, un atome de soufre, un groupe NH ou un groupe NR, R représentant un groupe alkyle comprenant de 1 à 5 atomes de carbone, éventuellement substitué par un atome d'azote ou d'oxygène,
- Y représente un atome d'oxygène, un atome de soufre, un groupe NH ou un groupe NR, R représentant un groupe alkyle comprenant de 1 à 5 atomes de carbone, éventuellement substitué par un atome d'azote ou d'oxygène, - Ra représente un groupe alkyle comprenant de 1 à 16 atomes de carbone, un groupe alkényle comprenant de 2 à 16 atomes de carbone, un groupe alkynyle comprenant de 2 à 16 atomes de carbone, un groupe aryle comprenant 5,6, 9,10 ou 12 atomes de carbone, un groupe hétéroaryle comprenant 5,6, 9,10 ou 12 atomes de carbone, un groupe cycloalkyle comprenant de 4 à 8 atomes de carbone ou un groupe cycloalkényle comprenant de 4 à 8 atomes de carbone, lesdits groupes alkyle, alkényle, alkynyle, aryle, hétéroaryle, cycloalkyle ou cycloalkényle pouvant éventuellement substitués, notamment par l'un des groupes suivants : * un atome d'halogène tel que le fluor, le chlore, le brome ou l'iode, * un groupe OR, R1 représentant un atome d'hydrogène ou un groupe alkyle comprenant de 1 à 16 atomes de carbone, étant de préférence un groupe méthyle, éthyle ou tertiobutyle, ou un groupe alkényle comprenant de 2 à 16 atomes de carbone, un groupe alkynyle comprenant de 2 à 16 atomes de carbone, un groupe aryle comprenant de 5,6, 9,10 ou 12 atomes de carbone, un groupe hétéroaryle comprenant 5,6, 9,10 ou 12 atomes de carbone et dont au moins un des atomes est choisi parmi N, 0, S, un groupe cycloalkyle comprenant de 4 à 8 atomes de carbone, un groupe cycloalkényle comprenant de 4 à 8 atomes de carbone, * un groupe COR2 ou un groupe COOR2, R2 représentant un atome d'hydrogène ou un groupe alkyle comprenant 1, à 16 atomes de carbone, étant de préférence un groupe méthyle, éthyle ou tertiobutyle, un groupe alkényle comprenant de 2 à 16 atomes de carbone, un groupe alkynyle comprenant de 2 à 16 atomes de carbone, un groupe aryle comprenant 5, 6, 9, 10 ou 12 atomes de carbone, un groupe hétéroaryle comprenant 5,6, 9,10 ou 12 atomes de carbone et dont au moins un des atomes est choisi parmi N, 0, S, un groupe cycloalkyle comprenant de 4 à 8 atomes de carbone, un groupe cycloalkényle comprenant de 4 à 8 atomes de carbone,
* un groupe CONR3R4 ou CSNR3R4, R3 et R4, identiques ou différents, ou reliés entre eux pour former un cycle à 4,5 ou 6 chaînons, et représentant indépendamment l'un de l'autre un atome d'hydrogène ou un groupe alkyle comprenant 1 à 16 atomes de carbone, un groupe alkényle comprenant de 2 à 16 atomes de carbone, un groupe alkynyle comprenant de 2 à 16 atomes de carbone, un groupe aryle comprenant 5,6, 9,10 ou 12 atomes de carbone, un groupe hétéroaryle comprenant 5,6, 9,10 ou 12 atomes de carbone et dont au moins un des atomes est choisi parmi N, 0, S, un groupe cycloalkyle comprenant de 4 à 8 atomes de carbone, un groupe cycloalkényle comprenant de 4 à 8 atomes de carbone, * un groupeCN, * un groupe COOM, M représentant un métal alcalin ou alcalino-terreux, notamment choisi parmi : Na, Ca, Mg, Al, Zn, Li * un groupe SRI, R1 étant tel que défini ci-dessus, * un groupe SORI, R1 étant tel que défini ci-dessus, * un groupe SO2R1, R1 étant tel que défini ci-dessus, * un groupe -S02-, -S02-OH, S03M, M étant tel que défini ci-dessus, * un groupe NR3R4, R3 et R4, identiques ou différents, ou reliés entre eux pour former un cycle à 4,5 ou 6 chaînons, représentant indépendamment l'un de l'autre un atome d'hydrogène ou un groupe alkyle comprenant 1 à 16 atomes de carbone, un groupe alkényle comprenant de 2 à 16 atomes de carbone, un groupe alkynyle comprenant de 2 à 16 atomes de carbone, un groupe aryle comprenant 5,6, 9,10 ou 12 atomes de carbone, un groupe hétéroaryle comprenant 5,6, 9,10 ou 12 atomes de carbone et dont au moins un des atomes est choisi parmi N, 0, S, un groupe cycloalkyle comprenant de 4 à 8 atomes de carbone, un groupe cycloalkényle comprenant de 4 à 8 atomes de carbone, * un groupe N02, * un groupe NHOR5, R5 représentant un atome d'hydrogène ou un groupe alkyle comprenant 1 à 16 atomes de carbone ou un groupe alkényle comprenant de 2 à 16 atomes de carbone, un groupe alkynyle comprenant de 2 à 16 atomes de carbone, un groupe aryle comprenant de 5,6, 9,10 ou 12 atomes de carbone, un groupe hétéroaryle comprenant 5,6, 9,10
ou 12 atomes de carbone et dont au moins un des atomes est choisi parmi N, 0, S, un groupe cycloalkyle comprenant de 4 à 8 atomes de carbone, un groupe cycloalkényle comprenant de 4 à 8 atomes de carbone, * un groupe CF3, CHF2, CH2F, -[CF2]m-CF3, m variant de 1 à 3, ou -[CF2]n-CH3, n variant de 1 à 3, * un hétérocycle à 4,5 ou 6 chaînons, notamment choisi parmi :
R6 représentant un groupe alkyle comprenant de 1 à 30, notamment de 1 à 16 atomes de carbone, - A représente un hétérocycle à 4,5 ou 6 chaînons, comportant au moins un hétéroatome choisi parmi N, 0, S, P, Si, Se, éventuellement accolé à un autre radical cyclique à 4, 5, 6 ou 7 chaînons comportant ou non des hétéroatomes tels que définis ci-dessus, notamment un hétérocycle tel que : oxétanne ; oxétan-2-one ; azétidine ; azétidine-2-one ; furane ; thiophène ; pyrrole ; 2H-pyrrole; 2H-pyrroline; 3H-pyrroline; pyrrolidine ; 1,3-dioxolane ; oxazole ; thiazole ; imidazole ; 2-imidazoline ; imidazolidine ; pyrazole ; 2-pyrazoline ; pyrazolidine ; isoxazole ; isothiazole ; 1,2,3-oxadiazole ; 1,2,3-triazole ; 1,2,4- oxadiazole ; 1,2,4-thiadiazole ; 1,2,4-triazole; 1,3,4-oxadiazole ; 1,3,4-thiadiazole ; 1,3,4-triazole; 2H-pyrane ; 4H-pyrane; 3,6-dihydro-2H-pyrane ; 3,4-dihydro-2H- pyrane; tétrahydropyrane ; pyridine ; 2,3-dihydro-pyridine ; 1,2-dihydro-pyridine ; 1,4-dihydropyridine ; 1,2,3,4-tetrahydro-pyridine; 1,2,3,6-tetrahydro-pyridine ; 2,3,4,5-tetrahydro-pyridine; pipéridine; 1,4-dioxane; 1,4-dithiane; morpholine ; thiomorpholine ; pyridazine ; pyrimidine ; pyrazine ; pipérazine ;1,3,5-triazine ; 1,2,3- triazine ; 1,2,4-triazine ; indolizine; indole; isoindole; 3H-indole; indoline; benzo[b]furane ; benzo[b]thiophène ; 2,3-dihydro-benzofurane ; 2,3-dihydrobenzo- thiophène; isobenzofurane ; isobenzothiophène ; pyrazolo[l,5-a]pyridine; imidazo[1,5-a]pyridine; imidazo[l,2-a]pyridine; IH-indazole; benzimidazole ;
benzoxazole ; benzothiazole ;benzo[d]isoxazole ; benzo[d]isothiazole ; purine ; 4Hquinilizine ; quinoline ; isoquinoline ; cinnoline ; phtalazine ; quinazoline ; quinoxaline ; 1,8-naphtyridine ; ptéridine ; quinuclidine ; carbazole ; dibenzofurane ; acridine ;phénazine ; phénothiazine ; phénoxazine ; ledit hétérocycle étant éventuellement substitué par un ou plusieurs substituants notamment choisis parmi les groupes suivants : # 0, . un groupe alkyle comprenant de 1 à 16 atomes de carbone, un groupe aryle comprenant de 6 à 30 atomes de carbone, notamment un groupe phényle, un groupe hétérocyclique choisi parmi les hétérocycles susmentionnés pour A, ledit groupe alkyle ou aryle, notamment phényle, pouvant éventuellement être lui-même substitué par un ou plusieurs substituants, notamment choisis parmi les groupes suivants : un atome d'halogène, notamment un atome de chlore, de brome ou de fluor, un groupe COOR], un groupe OR], un groupe CF3, un groupe NO2, un groupe SO2NH2, un groupe COCH3 ou un groupe CN, Ri étant tel que défini précédemment, # un atome d'halogène tel que le fluor, le chlore, le brome ou l'iode, # un groupe ORi, R1 représentant un atome d'hydrogène ou un groupe alkyle comprenant de 1 à 16 atomes de carbone, étant de préférence un groupe méthyle, éthyle ou tertiobutyle, ou un groupe alkényle comprenant de 2 à 16 atomes de carbone, un groupe alkynyle comprenant de 2 à 16 atomes de carbone, un groupe aryle comprenant de 5,6, 9,10 ou 12 atomes de carbone, un groupe hétéroaryle comprenant 5, 6; 9,10 ou 12 atomes de carbone et dont au moins un des atomes est choisi parmi N, 0, S, un groupe cycloalkyle comprenant de 4 à 8 atomes de carbone, un groupe cycloalkényle comprenant de 4 à 8 atomes de carbone, # un groupe COR2 ou un groupe COOR2, R2 représentant un atome d'hydrogène ou un groupe alkyle comprenant 1 à 16 atomes de carbone, étant de préférence un groupe méthyle, éthyle ou tertiobutyle, un groupe alkényle comprenant de 2 à 16 atomes de carbone, un groupe alkynyle comprenant de 2 à 16 atomes de carbone, un groupe aryle comprenant 5,6, 9, 10 ou 12 atomes de carbone, un groupe hétéroaryle comprenant 5,6, 9, 10
ou 12 atomes de carbone et dont au moins un des atomes est choisi parmi N, 0, S, un groupe cycloalkyle comprenant de 4 à 8 atomes de carbone, un groupe cycloalkényle comprenant de 4 à 8 atomes de carbone, # un groupe CONR3R4 ou CSNR3R4, R3 et R4, identiques ou différents, ou reliés entre eux pour former un cycle à 4,5 ou 6 chaînons, et représentant indépendamment l'un de l'autre un atome d'hydrogène ou un groupe alkyle comprenant 1 à 16 atomes de carbone, un groupe alkényle comprenant de 2 à 16 atomes de carbone, un groupe alkynyle comprenant de 2 à 16 atomes de carbone, un groupe aryle comprenant 5,6, 9,10 ou 12 atomes de carbone, un groupe hétéroaryle comprenant 5,6, 9,10 ou 12 atomes de carbone et dont au moins un des atomes est choisi parmi N, 0, S, un groupe cycloalkyle comprenant de 4 à 8 atomes de carbone, un groupe cycloalkényle comprenant de 4 à 8 atomes de carbone, # un groupe CN, # un groupe COOM, M représentant un métal alcalin ou alcalino-terreux, notamment choisi parmi : Na, Ca, Mg, Al, Zn, Li * un groupe SRI, R1 étant tel que défini ci-dessus, * un groupe SORI, R1 étant tel que défini ci-dessus, * un groupe SO2R1, R1 étant tel que défini ci-dessus, * un groupe -SO2-, -S02-OH, S03M, M étant tel que défini ci-dessus, . un groupe NR3R4, R3 et R4, identiques ou différents, ou reliés entre eux pour former un cycle à 4,5 ou 6 chaînons, représentant indépendamment l'un de l'autre un atome d'hydrogène ou un groupe alkyle comprenant 1 à 16 atomes de carbone, un groupe alkényle comprenant de 2 à 16 atomes de carbone, un groupe alkynyle comprenant de 2 à 16 atomes de carbone, un groupe aryle comprenant 5,6, 9,10 ou 12 atomes de carbone, un groupe hétéroaryle comprenant 5,6, 9,10 ou 12 atomes de carbone et dont au moins un des atomes est choisi parmi N, 0, S, un groupe cycloalkyle comprenant de 4 à 8 atomes de carbone, un groupe cycloalkényle comprenant de 4 à 8 atomes de carbone, # un groupe N02, # un groupe NHOR5, R5 représentant un atome d'hydrogène ou un groupe alkyle comprenant 1 à 16 atomes de carbone ou un groupe alkényle
comprenant de 2 à 16 atomes de carbone, un groupe alkynyle comprenant de 2 à 16 atomes de carbone, un groupe aryle comprenant de 5,6, 9,10 ou 12 atomes de carbone, un groupe hétéroaryle comprenant 5,6, 9, 10 ou 12 atomes de carbone et dont au moins un des atomes est choisi parmi N, 0, S, un groupe cycloalkyle comprenant de 4 à 8 atomes de carbone, un groupe cycloalkényle comprenant de 4 à 8 atomes de carbone, # un groupe CF3, CHF2, CH2F, -[CF2]m-CF3, m variant de 1 à 3, ou -[CF2]n-CH3, n variant de 1 à 3, ladite composition contenant le composé de formule (I) sous forme E ou Z, ou contenant un mélange de sa forme E et de sa forme Z, en association avec un vecteur pharmaceutiquement acceptable.
Ladite composition pharmaceutique présente une activité antibiotique et permet d'inhiber la liaison entre l'ARN polymérase et le facteur de transcription #.
Dans la préparation des composés de formule (1), on obtient généralement un mélange de la forme E et de la forme Z dudit composé. Pour obtenir la forme E ou la forme Z seule, on effectue une séparation par chromatographie.
Ces élastomères sont utiles pour améliorer le choc à froid.
Le polystyrène choc peut être obtenu (i) soit par mélange de polystyrène avec des élastomères tels que le polybutadiène, des copolymères du butadiène et de l'acrylonitrile, du polyisoprène ou des copolymères de l'isoprène et de l'acrylonitrile (ii) soit plus habituellement par greffage de styrène (graftpolymérisation) sur un tronc de polybutadiène ou de copolymère butadièneacrylonitrile.
Dans les polymères styrèniques qu'on vient de citer une partie du styrène peut être remplacée par des monomères insaturés copolymèrisables avec le styrène, à titre d'exemple on peut citer l'alpha-methylstyrène et les esters (meth)acryliques. Comme exemples des copolymères du styrène, on peut encore citer le chloropolystyrène, le poly-alpha-méthylstyrène, les copolymères styrène-chlorostyrène, les copolymères styrène-propylène, les copolymères styrène-butadiène, les copolymères styrène-isoprène, les copolymères styrène-chlorure de vinyle, les copolymères styrène-acétate de
vinyle, les copolymères styrène-acrylate d'alkyle (acrylate de méthyle, d'éthyle, de butyle, d'octyle, de phényle), les copolymères styrène - méthacrylate d'alkyle (méthacrylate de méthyle, d'éthyle, de butyle, de phényle), les copolymères styrène - -chloroacrylate de méthyle et les copolymères styrène - acrylonitrile acrylate d'alkyle. Dans ces copolymères, la teneur en comonomères va généralement jusqu'à 20% en poids. La présente invention concerne aussi des polystyrènes metallocènes à haut point de fusion. Avantageusement la résine vinyle aromatique est l'ABS et les mélanges de SAN et d'ABS.
La proportion de TPU dans la couche de TPU peut être quelconque pourvu qu'elle soit supérieure à 1% en poids et avantageusement d'au moins 20 %.
Selon une forme particulière la couche de polyamide est constituée de 2 couches, une couche extérieure constituée d'un polyamide choisi parmi les PA semi-aromatiques ou semi-cycloaliphatiques et les polyamides aliphatiques, et par exemple soit une couche de copolymères à blocs polyamides et blocs polyéthers pouvant contenir un anti UV soit une couche d'un polyamide choisi parmi les PA semi-aromatiques ou semi-cycloaliphatiques et les polyamides aliphatiques et pouvant contenir un anti UV. c'est à dire que la structure de l'invention est une structure multicouche comprenant successivement une couche extérieure constituée d'un polyamide choisi parmi les PA semiaromatiques ou semi-cycloaliphatiques et les polyamides aliphatiques, une couche intermédiaire qui est soit une couche de copolymères à blocs polyamides et blocs polyéthers pouvant contenir un anti UV soit une couche d'un polyamide choisi parmi les PA semi-aromatiques ou semi-cycloaliphatiques et les polyamides aliphatiques et pouvant contenir un anti UV et une couche à base de polyuréthane thermoplastique (TPU).
[Exemples]
au1 ID -0 Ta
Couche Couche Couche supérieure inférieure intermédiaire Transparence Adhérence Décoration Contre exemple 1 PA12 Non Oui Contre exemple 2 PA11-1 #50% Non Oui Contre exemple 3 TPU-1 >50% Oui Non Contre exemple 4 TPU+ABS >50% Oui Non
Exemple 1 PA11-1 PU-1 >50% ui ui
PU-1 + 10% Exemple 2 PA11-1 PEBA2 >50% Oui Oui PU-1 +50% Exemple 3 PA11-1 PEBA2 >50% Oui Oui Exemple 4 PA11-1 TPU-1 PEBA2 >50% Oui Oui Exemple 5 PA11-1 TPU-1 PEBA1 >50% Oui Oui
Exemple 6 PA11-1 TPU-1 TPU-2 >50% ui ui Exemple 7 PA11-1 + 20%PEBA1 TPU-1 >50% Oui ui Exemple 8 PA11-2 TPU-1 >50% ui ui
Exemple 9 PA11-3 TPU-1 >50% Oui Oui Exemple 10 PA12-1 PU-1 #50% #Oui Oui Exemple 11 PA12-2 PU-1 >50% #Oui Oui Exemple 12 PA11-4 TPU-1 >50% Oui Oui
#4# aussi ê cl (C de compoun n oeuvre CD CD iqués lors d'une ême temps que -4# (D E ielle réal .0 B : les mélanges sont p
Couche Couche Couche supérieure inférieure intermédiaire UV Choc EnduranceCohésion Contre exemple 1 PA12 bon bon bon Contre exemple 2 PA11-1 bon bon très bon Contre exemple 3 TPU-1 faible bon faible Contre exemple 4 TPU+ABS aible faible aible Exemple 1 PA11-1 PU-1 bon bon rès bon bon PU-1 + 10% Exemple 2 PA11-1 PEBA2 bon bon rès bon rès bon TPU-1 + 50% Exemple 3 PA11-1 PEBA2 bon bon rès bon rès bon Exemple 4 PA11-1 PU-1 PEBA2 bon bon très bon rès bon Exemple 5 PA11-1 PU-1 PEBA1 bon bon rès bon rès bon Exemple 6 PA11-1 PU-1 PU-2 rès bonbon rès bon bon Exemple 7 PA11-1 + 20%PEBA1 PU-1 bon bon rès bon rès bon Exemple 8 PA11-2 PU-1 bon bon très bon très bon Exemple 9 PA11-3 TPU-1 bon bon très bon bon Exemple 10 PA12-1 PU-1 bon bon très bon bon Exemple 11 PA12-2 PU-1 bon bon très bon bon
En regardant la section élémentaire 16a illustrée à la figure 5, le réflecteur 42b a une section transversale verticale de forme sensiblement ellipsodale. Le réflecteur 42b comporte donc un premier foyer qui est agencé sur la diode secondaire 44, et un second foyer qui est agencé sur la ligne de foyers objets 15 principaux 26a. Ainsi, dans un plan transversal vertical, les rayons lumineux Ri émis par la diode secondaire 44 qui atteignent le réflecteur 42b sont réfléchis par réflexion totale en direction de la ligne de foyers objets principaux 26a.
Comme illustré à la figure 6, dans un plan longitudinal 20 transversal comprenant la ligne de foyers objets principaux 26a, ou plan méridien du guide de lumière 32, le réflecteur 42b a une section de forme sensiblement parabolique. Il comporte donc un foyer qui est agencé globalement sur la diode secondaire 44, de façon que les rayons lumineux RI sont réfléchis par réflexion 25 totale vers l'avant de façon sensiblement parallèle à l'axe optique 28.